(57)【特許請求の範囲】
【請求項１】
重合性を有するシラン化合物Ａ及び機能性官能基を有する重合性化合物Ｂの共重合体Ｃにより処理された表面を少なくとも一部に有する金属医療用具であって、
前記機能性官能基がアルカリ金属塩含有親水性基、アルカリ土類金属塩含有親水性基又はハロゲン塩含有親水性基である金属医療用具。
【請求項２】
シラン化合物ｄへの反応性を有する重合性化合物ａ及び機能性官能基を有する重合性化合物ｂの共重合体ｃに、更に該シラン化合物ｄを反応させた重合体ｅにより処理された表面を少なくとも一部に有する金属医療用具であって、
前記機能性官能基がアルカリ金属塩含有親水性基、アルカリ土類金属塩含有親水性基又はハロゲン塩含有親水性基である金属医療用具。
【請求項３】
前記ハロゲン塩含有親水性基が塩素塩含有親水性基である請求項１又は２記載の金属医療用具。
【発明の詳細な説明】
【技術分野】
【０００１】
本発明は、金属医療用具に関する。
【背景技術】
【０００２】
ガイドワイヤーやステント等は、血管、気道、尿道その他体腔または組織内に挿入されたり、さらに留置されたりすることがある。このようにガイドワイヤーやステント等の医療用具が体内に挿入されるときには、体内の組織等を損傷して炎症を引き起こしたり、患者に苦痛を与えたりすることがあり、これらの問題を改善するために、体内に挿入される医療用具の摺動性を向上させることが求められていた。
更に、体内に長期間留置されるステント等は、表面にタンパク質や細胞が吸着すると、例えば血栓となり、血管が塞がるなどの問題が起きるため、表面にタンパク質や細胞が極力付かないことが求められている。
【０００３】
上述の問題を改善する方法として、ガイドワイヤーやステント等の医療用具の表面を親水性樹脂やフッ素樹脂などでコーティングする方法が提案されている。
【発明の概要】
【発明が解決しようとする課題】
【０００４】
上述のように、医療用具の表面に潤滑性を付与し、医療用具の摺動性を向上させる方法が種々試みられている。しかしながら、いずれも医療用具の表面に樹脂をコーティングする、又は、コーティング後に硬化を行うのみであって、特に医療用具の表面が金属である場合には、医療用具の表面と強固に結合していないためコーティング樹脂が医療用具表面から容易に剥離、脱離し、医療用具の摺動性が低下してしまうという問題や、タンパク質や細胞が留置中に徐々に付着するという問題があった。このため、摺動性の低下や、タンパク質や細胞の低吸着・低付着能の低下が抑制された金属医療用具の開発が求められていた。
【０００５】
本発明は、前記課題を解決し、摺動性（潤滑性）、低タンパク質吸着性、低細胞吸着性を付与するとともに、これらの性能の低下も抑制できる金属医療用具を提供することを目的とする。
【課題を解決するための手段】
【０００６】
本発明は、重合性を有するシラン化合物Ａ及び機能性官能基を有する重合性化合物Ｂの共重合体Ｃにより処理された表面を少なくとも一部に有する金属医療用具に関する。
【０００７】
また、本発明は、シラン化合物ｄへの反応性を有する重合性化合物ａ及び機能性官能基を有する重合性化合物ｂの共重合体ｃに、更に該シラン化合物ｄを反応させた重合体ｅにより処理された表面を少なくとも一部に有する金属医療用具に関する。
【０００８】
前記機能性官能基がポリオキシアルキレン基、金属塩含有親水性基、ハロゲン塩含有親水性基、双極性イオン基又はフッ素含有疎水性基であることが好ましい。
【０００９】
前記金属塩含有親水性基がアルカリ金属塩含有親水性基又はアルカリ土類金属塩含有親水性基であることが好ましい。
【００１０】
前記ハロゲン塩含有親水性基が塩素塩含有親水性基であることが好ましい。
【００１１】
前記双極性イオン基がベタイン基であることが好ましい。
【００１２】
前記フッ素含有疎水性基がパーフルオロオキシアルキレン基であることが好ましい。
【発明の効果】
【００１３】
本発明によれば、特定の重合体により処理された表面を有する金属医療用具であるので、金属医療用具の表面に摺動性（潤滑性）、低タンパク質吸着性、低細胞吸着性を付与できるとともに、これらの性能の低下も抑制することが可能となる。
【発明を実施するための形態】
【００１４】
本発明は、（１）重合性を有するシラン化合物Ａ及び機能性官能基を有する重合性化合物Ｂの共重合体Ｃにより処理された表面を少なくとも一部に有する金属医療用具、（２）シラン化合物ｄへの反応性を有する重合性化合物ａ及び機能性官能基を有する重合性化合物ｂの共重合体ｃに、更に該シラン化合物ｄを反応させた重合体ｅにより処理された表面を少なくとも一部に有する金属医療用具である。
【００１５】
従来の表面処理やコーティングによって作製される金属医療用具表面上の潤滑層は、手でこするなど、応力がかかると容易に剥離、脱離するため、摺動性（潤滑性）、低タンパク質吸着性、低細胞吸着性の維持性能という点で問題がある。これに対し、本発明の金属医療用具は、共重合体Ｃ又は重合体ｅによる表面処理により、金属医療用具表面に存在する水酸基と、共重合体Ｃ、重合体ｅのシラン化合物Ａ、ｄ由来部位とが脱水、脱酸縮合反応し、化学結合が形成されるため、潤滑層の剥離や脱離が抑制される。従って、良好な摺動性（潤滑性）、低タンパク質吸着性、低細胞吸着性を付与できるだけでなく、それらの性能低下の抑制も可能となる。
【００１６】
特に、重合性化合物Ｂの機能性官能基として、ポリオキシアルキレン基、金属塩含有親水性基、ハロゲン塩含有親水性基又は双極性イオン基を有する化合物を用いる場合、これらは水との親和性が高く、周りにより多くの水分子を保持し、この水分子により流体潤滑が起こることから、摺動性をより顕著に向上できる。
他方、機能性官能基がフッ素含有疎水性基の場合は、表面張力が著しく下がるため、金属医療用具の表面と、その表面と接するもの（例えば、金属医療用具がガイドワイヤーである場合、カテーテル内面や体細胞など）との間の分子の凝着力が大きく下がり、摺動性をより大きく向上できる。
また、長期間留置する間において、潤滑層が流れて取れることを防止できるため、低タンパク質吸着性や低細胞吸着性の低下も抑制できる。
【００１７】
本発明の金属医療用具は、上記共重合体Ｃ又は重合体ｅにより処理された表面を少なくとも潤滑性、低タンパク質吸着性及び低細胞吸着性の必要とされる箇所に有していればよいが、表面全体が上記共重合体Ｃ又は重合体ｅにより処理されたものであってもよい。
【００１８】
上記共重合体Ｃは、重合性を有するシラン化合物Ａと機能性官能基を有する重合性化合物Ｂとを共重合して得られるものである。
【００１９】
重合性を有するシラン化合物Ａとしては、分子内に少なくとも１つの重合性基を有するシラン化合物等が挙げられる。重合性基としては、（メタ）アクリル基、アリル基、ビニル基、スチリル基等があるが、特に（メタ）アクリル基が好ましい。
【００２０】
上記シラン化合物Ａとしては、本発明の効果の点から、下記式（１）で表される化合物が好ましい。
【化１】
0006371165.tif 000002
（式（１）中、Ｒ１１は、水素原子、又は、直鎖状若しくは分岐鎖状の炭素数１〜３のアルキル基を表す。Ｒ１２は、直鎖状又は分岐鎖状の炭素数１〜５のアルキレン基を表す。Ｒ１３〜Ｒ１５は、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基である。ただし、Ｒ１３〜Ｒ１５の少なくとも１つは、ハロゲン原子、ヒドロキシ基、又は、直鎖状若しくは分岐鎖状の炭素数１〜３のアルコキシ基である。）
【００２１】
式（１）において、Ｒ１１は、水素原子、又は、直鎖状若しくは分岐鎖状の炭素数１〜３のアルキル基であり、好ましくは、水素原子、又は直鎖状若しくは分岐鎖状の炭素数１〜２のアルキル基である。具体的には、水素原子、メチル基、エチル基、プロピル基、イソプロピル基であり、水素原子、メチル基、エチル基が好ましく、水素原子、メチル基がより好ましい。
【００２２】
式（１）において、Ｒ１２は、直鎖状又は分岐鎖状の炭素数１〜５のアルキレン基であり、直鎖状又は分岐鎖状の炭素数１〜３のアルキレン基が好ましい。具体的には、メチレン基、エチレン基、プロピレン基、イソプロピレン基、ブチレン基等であり、メチレン基、エチレン基、プロピレン基が好ましい。
【００２３】
式（１）において、Ｒ１３〜Ｒ１５は、同一又は異なって、ハロゲン原子、ヒドロキシ基、直鎖状若しくは分岐鎖状の炭素数１〜３のアルキル基、又は、直鎖状若しくは分岐鎖状の炭素数１〜３のアルコキシ基であり、具体的には、フッ素原子、塩素原子、臭素原子、メチル基、エチル基、プロピル基、イソプロピル基、メトキシ基、エトキシ基、プロポキシ基、イソプロピル基等である。ここで、Ｒ１３〜Ｒ１５の少なくとも１つは、ハロゲン原子、ヒドロキシ基、又は、直鎖状若しくは分岐鎖状の炭素数１〜３のアルコキシ基であるが、好ましくは少なくとも１つが、直鎖状若しくは分岐鎖状の炭素数１〜３のアルコキシ基である。
【００２４】
式（１）で表される化合物としては、例えば、３−（メタ）アクリロキシプロピルトリメトキシシラン、３−（メタ）アクリロキシエチルトリメトキシシラン、３−（メタ）アクリロキシメチルトリメトキシシラン、３−（メタ）アクリロキシプロピルトリエトキシシラン、３−（メタ）アクリロキシエチルトリエトキシシラン、３−（メタ）アクリロキシメチルトリエトキシシラン、３−（メタ）アクリロキシプロピルメチルジメトキシシラン、３−（メタ）アクリロキシエチルメチルジメトキシシラン、３−（メタ）アクリロキシメチルメチルジメトキシシラン、３−（メタ）アクリロキシプロピルメチルジエトキシシラン、３−（メタ）アクリロキシエチルメチルジエトキシシラン、３−（メタ）アクリロキシメチルメチルジエトキシシラン、３−（メタ）アクリロキシプロピルジメチルエトキシシラン、３−（メタ）アクリロキシエチルジメチルエトキシシラン、３−（メタ）アクリロキシジメチルエトキシシラン、３−（メタ）アクリロキシプロピルジメチルメトキシシラン、３−（メタ）アクリロキシエチルジメチルメトキシシラン、３−（メタ）アクリロキシメチルジメチルメトキシシランが挙げられる。なかでも、本発明の効果がより良好に得られるという点から、３−（メタ）アクリロキシプロピルトリメトキシシラン、３−（メタ）アクリロキシプロピルトリエトキシシランが好ましく、３−（メタ）アクリロキシプロピルトリメトキシシランがより好ましい。
【００２５】
機能性官能基を有する重合性化合物Ｂとしては、分子内に少なくとも１つの重合性基及び潤滑性、低タンパク質吸着性、低細胞吸着性等の機能を付与する機能性官能基を有する化合物等が挙げられる。重合性基は、上記シラン化合物Ａと同様のものが挙げられ、同様のものが好ましい。機能性官能基は、潤滑性、低タンパク質吸着性、低細胞吸着性の付与の点から、ポリオキシアルキレン基、金属塩含有親水性基、ハロゲン塩含有親水性基、双極性イオン基又はフッ素含有疎水性基が好ましい。
【００２６】
ポリオキシアルキレン基としては、例えば、−（ＯＲ）ｎ−（Ｒは炭素数１〜４のアルキレン基、ｎは２以上の整数を表す。）等で示される直鎖状又は分岐鎖状の基（ポリオキシエチレン基、ポリオキシプロピレン基等）が挙げられる。
【００２７】
金属塩含有親水性基は、金属塩で表される親水性部位を有する基であれば特に限定されないが、水の保持性の点から、カルボン酸金属塩、ホスホン酸エステル金属塩、スルホン酸金属塩が好ましい。ここで、金属塩含有親水性基の金属は、水の保持性の点から、アルカリ金属、アルカリ土類金属が好ましく、リチウム、ナトリウム、カリウム、マグネシウム、カルシウムがより好ましい。
【００２８】
ハロゲン塩含有親水性基は、ハロゲン塩で表される親水性部位を有する基であれば特に限定されないが、水の保持性の点から、アンモニウムハロゲン塩が好ましい。ここで、ハロゲン塩含有親水性基のハロゲンは、フッ素、塩素、臭素、ヨウ素が挙げられるが、なかでも、水の保持性の観点から、塩素、臭素が好ましく、塩素がより好ましい。
【００２９】
双極性イオン基（永久陽電荷の中心及び陰電荷の中心を有する官能基）としては特に限定されないが、水の保持性の点から、カルボキシベタイン基、スルホベタイン基、ホスホベタイン基等のベタイン基が好ましい。
【００３０】
フッ素含有疎水性基としては、パーフルオロエーテル基（パーフルオロオキシアルキレン基）等が挙げられる。
【００３１】
前述の機能性官能基を有する重合性化合物Ｂのなかでも、本発明の効果の点から、金属塩含有親水性基、ハロゲン塩含有親水性基又は双極性イオン基を有する化合物が好適である。
【００３２】
金属塩含有親水性基を有する重合性化合物Ｂとして、具体的には、下記式（２）で表される化合物が好ましい。
【００３３】
【化２】
0006371165.tif 000003
（式（２）中、Ｒ２１は、水素原子、又は直鎖状若しくは分岐鎖状の炭素数１〜３のアルキル基を表す。Ｒ２２は、直鎖状又は分岐鎖状の炭素数１〜５のアルキレン基を表す。Ｘは、金属塩含有親水性基を表す。）
【００３４】
式（２）において、Ｒ２１としては、式（１）のＲ１１と同様のものが挙げられ、同様のものが好ましい。Ｒ２２としては、式（１）のＲ１２と同様のものが挙げられ、同様のものが好ましい。
【００３５】
式（２）のＸで表される金属塩含有親水性基としては、下記式（２−１）〜（２−３）で表される官能基などが好ましい。なかでも、本発明の効果がより良好に得られるという点から、下記式（２−３）で表される官能基がより好ましい。
【００３６】
【化３】
0006371165.tif 000004
（式（２−２）中、Ｒ２３は、直鎖状又は分岐鎖状の炭素数１〜３のアルキル基（特には、メチル基、エチル基、プロピル基が好ましい。）を表す。式（２−１）〜（２−３）中、Ｚ＋は、１価の金属イオン（特には、ナトリウムイオン、カリウムイオン、リチウムイオンが好ましい。）を表す。また、式（２−１）〜（２−３）中、＊は、結合手を表す。）
【００３７】
式（２）で表される化合物としては、例えば、３−スルホプロピル（メタ）アクリレート・カリウム塩、スルホメチル（メタ）アクリレート・カリウム塩、２−スルホエチル（メタ）アクリレート・カリウム塩、３−ホスホプロピル（メタ）アクリレート・カリウム塩、３−カルボキシプロピル（メタ）アクリレート・カリウム塩、３−スルホプロピル（メタ）アクリレート・ナトリウム塩、３−スルホプロピル（メタ）アクリレート・リチウム塩が挙げられる。なかでも、本発明の効果がより良好に得られるという点から、３−スルホプロピル（メタ）アクリレート・カリウム塩が好ましい。
【００３８】
ハロゲン塩含有親水性基を有する重合性化合物Ｂとして、具体的には、下記式（３）で表される化合物が好ましい。
【００３９】
【化４】
0006371165.tif 000005
（式（３）中、Ｒ３１は、水素原子、又は直鎖状若しくは分岐鎖状の炭素数１〜３のアルキル基を表す。Ｒ３２は、直鎖状又は分岐鎖状の炭素数１〜５のアルキレン基を表す。Ｒ３３〜Ｒ３５は、同一又は異なって、水素原子、又は、直鎖状若しくは分岐鎖状の炭素数１〜５のアルキル基を表す。Ｘ’は、ハロゲン原子を表す。）
【００４０】
式（３）において、Ｒ３１としては、式（１）のＲ１１と同様のものが挙げられ、同様のものが好ましい。Ｒ３２としては、式（１）のＲ１２と同様のものが挙げられ、同様のものが好ましい。
【００４１】
式（３）において、Ｒ３３〜Ｒ３５は、同一又は異なって、水素原子、又は、直鎖状若しくは分岐鎖状の炭素数１〜５のアルキル基であって、直鎖状若しくは分岐鎖状の炭素数１〜３のアルキル基が好ましく、直鎖状若しくは分岐鎖状の炭素数１〜２のアルキル基がより好ましい。具体的には、水素原子、メチル基、エチル基、プロピル基、イソプロピル基、ブチル基等であり、メチル基、エチル基、プロピル基が好ましく、メチル基がより好ましい。
【００４２】
式（３）で表される化合物としては、例えば、２−（（メタ）アクリロイルオキシ）エチルトリメチルアンモニウム・塩素塩、（（メタ）アクリロイルオキシ）メチルトリメチルアンモニウム・塩素塩、２−（（メタ）アクリロイルオキシ）エチルトリエチルアンモニウム・塩素塩、２−（（メタ）アクリロイルオキシ）エチルトリメチルアンモニウム・臭素塩、（（メタ）アクリロイルオキシ）メチルトリメチルアンモニウム・臭素塩、２−（（メタ）アクリロイルオキシ）エチルトリエチルアンモニウム・臭素塩が挙げられる。なかでも、本発明の効果がより良好に得られるという点から、２−（（メタ）アクリロイルオキシ）エチルトリメチルアンモニウム・塩素塩が好ましい。
【００４３】
双極性イオン基を有する重合性化合物Ｂとして、具体的には、下記式（４）で示される化合物が好ましく、特に下記式（５）で表される化合物が好適である。
【化５】
0006371165.tif 000006
（式（４）中、Ｒ４１は−Ｈ又は−ＣＨ３、Ｘ１は−Ｏ−又はＮＨ−、ｍは１以上の整数、Ｙは双極性イオン基を表す。）
【００４４】
式（４）において、Ｒ４１は−ＣＨ３、Ｘ１は−Ｏ−、ｍは１〜１０の整数が好ましい。Ｙで表される双極性イオン基において、カチオンとしては、テトラアルキルアンモニウムなどの第四級アンモニウム、アニオンとしては、カルボン酸、スルホン酸、ホスフェートなどが挙げられる。
【００４５】
【化６】
0006371165.tif 000007
（式（５）中、Ｒ４１は−Ｈ又は−ＣＨ３、ｐ及びｑは１以上の整数、Ｙ１及びＹ２は反対の電荷を有するイオン性官能基を表す。）
【００４６】
式（５）において、ｐは２以上の整数が好ましく、２〜１０の整数がより好ましい。ｑは１〜１０の整数が好ましく、２〜４の整数がより好ましい。また、好ましいＲ４１は前記と同様である。Ｙ１及びＹ２は、前記カチオン、アニオンと同様である。
【００４７】
上記双極性イオン基を有する重合性化合物Ｂの好適な代表例としては、下記式（５−１）〜（５−４）で表される化合物が挙げられる。
【００４８】
【化７】
0006371165.tif 000008
（式（５−１）中、Ｒ４１は水素原子又はメチル基、ｐ１及びｑ１は１〜１０の整数を示す。）
【００４９】
【化８】
0006371165.tif 000009
（式（５−２）中、Ｒ４１は水素原子又はメチル基、ｐ１及びｑ１は１〜１０の整数を示す。）
【００５０】
【化９】
0006371165.tif 000010
（式（５−３）中、Ｒ４１は水素原子又はメチル基、Ｒ４２は炭素数１〜６の炭化水素基、ｐ１及びｑ１は１〜１０の整数を示す。）
【００５１】
【化１０】
0006371165.tif 000011
（式（５−４）中、Ｒ４１は水素原子又はメチル基、Ｒ４３、Ｒ４４及びＲ４５は、同一又は異なって、炭素数１又は２の炭化水素基、ｐ１及びｑ１は１〜１０の整数を示す。）
【００５２】
上記式（５−１）で表される化合物としては、ジメチル（３−スルホプロピル）（２−（メタ）アクリロイルオキシエチル）アンモニウムベタイン、ジメチル（３−スルホプロピル）（２−（メタ）アクリロイルオキシエチル）アンモニウムヒドロキシドなど、上記式（５−２）で表される化合物としては、ジメチル（２−カルボキシエチル）（２−（メタ）アクリロイルオキシエチル）アンモニウムベタインなど、上記式（５−３）で表される化合物としては、ジメチル（３−メトキシホスホプロピル）（２−（メタ）アクリロイルオキシエチル）アンモニウムベタインなど、上記式（５−４）で表される化合物としては、２−（メタ）アクリロイルオキシエチルホスホリルコリンなどが挙げられる。なかでも、本発明の効果がより良好に得られるという点から、ジメチル（３−スルホプロピル）（２−（メタ）アクリロイルオキシエチル）アンモニウムヒドロキシドが好ましい。
【００５３】
上記シラン化合物Ａと上記重合性化合物Ｂとの共重合方法は、従来公知の重合方法を適宜採用することができる。例えば、上記シラン化合物Ａと上記重合性化合物Ｂとをメタノール等の有機溶媒に溶解させ、不活性ガス雰囲気に置換した後に、（ｉ）ベンゾフェノン等の光重合開始剤の存在下で紫外線を照射する方法、（ｉｉ）アゾビスイソブチロニトリル（ＡＩＢＮ）や過酸化ベンゾイル（ＢＰＯ）等の熱重合開始剤の存在下で４０〜１５０℃の熱を加える方法などが挙げられ、これによりラジカル重合（光ラジカル重合、熱ラジカル重合）が進行し、共重合体Ｃが得られる。なお、重合手順、温度、圧力、照射光量、照射時間、加熱温度、加熱時間等も特に限定されず、従来公知の方法を適用できる。
【００５４】
上記重合体ｅは、シラン化合物ｄに対して反応性を有する重合性化合物ａと機能性官能基を有する重合性化合物ｂを共重合して得られた共重合体ｃに、更に該シラン化合物ｄを反応させて得られるものである。
【００５５】
重合性化合物ａとしては、分子内に少なくとも１つの重合性基及びシラン化合物ｄに対する反応性を有する基を持つ化合物等が挙げられる。重合性基は、上記シラン化合物Ａと同様のものが挙げられ、同様のものが好ましい。シラン化合物ｄに対する反応性を有する基としては、種々のシラン化合物に付加反応性、縮合反応性等の反応性を有する基であれば特に限定されず、例えば、エポキシ基、アミノ基、（メタ）アクリル基、ビニル基等が挙げられる。なかでも、エポキシ基が好ましい。
【００５６】
上記重合性化合物ａとしては、例えば、下記式（６）で表される化合物が好ましい。
【化１１】
0006371165.tif 000012
（式（６）中、Ｒ６１は、水素原子、又は直鎖状若しくは分岐鎖状の炭素数１〜４のアルキル基を表す。Ｒ６２は、直鎖状若しくは分岐鎖状の炭素数１〜５のアルキレン基、又はエーテル結合を有する直鎖状若しくは分岐鎖状の炭素数１〜５のアルキレン基を表す。Ｒ６３〜Ｒ６５は、同一又は異なって、水素原子、又は直鎖状若しくは分岐鎖状の炭素数１〜３のアルキル基を表す。）
【００５７】
式（６）において、Ｒ６１としては、式（１）のＲ１１と同様のものが挙げられ、同様のものが好ましい。
【００５８】
式（６）において、Ｒ６２の直鎖状若しくは分岐鎖状の炭素数１〜５のアルキレン基としては、式（１）のＲ１２と同様のものが挙げられる。Ｒ６２のエーテル結合を有する直鎖状若しくは分岐鎖状の炭素数１〜５のアルキレン基としては、該アルキレン基中の任意の位置に、エーテル結合が結合していればよく、例えば、−（ＣＨ２）ｍ１−Ｏ−（ＣＨ２）ｎ１−（ｍ１は０〜５の整数、ｎ１は０〜５の整数であり、ｍ１＋ｎ１は１〜５の整数である。）で表される基が挙げられる。
Ｒ６２としては、直鎖状若しくは分岐鎖状の炭素数１〜５のアルキレン基が好ましく、直鎖状若しくは分岐鎖状の炭素数１〜３のアルキレン基がより好ましい。
【００５９】
Ｒ６３〜Ｒ６５としては、同一又は異なって、水素原子、又は、直鎖状若しくは分岐鎖状の炭素数１〜３のアルキル基であって、水素原子、又は、直鎖状若しくは分岐鎖状の炭素数１〜２のアルキル基が好ましく、水素原子がより好ましい。具体的には、水素原子、メチル基、エチル基、プロピル基、イソプロピル基等であって、水素原子、メチル基、エチル基が好ましく、水素原子がより好ましい。
【００６０】
式（６）で表される化合物としては、例えば、（メタ）アクリル酸グリシジル、４−ヒドロキシブチル（メタ）アクリル酸グリシジルエーテルが挙げられる。なかでも、本発明の効果がより良好に得られるという点から、（メタ）アクリル酸グリシジルが好ましい。
【００６１】
機能性官能基を有する重合性化合物ｂとしては、上記重合性化合物Ｂと同様のものが挙げられ、同様のものが好ましい。
【００６２】
上記重合性化合物ａと上記重合性化合物ｂとの共重合方法としては、上記シラン化合物Ａと上記重合性化合物Ｂとの共重合方法と同様の方法を適宜採用することができる。
【００６３】
シラン化合物ｄとしては、重合性化合物ａに対する反応性（付加反応性、縮合反応性等）を有する基を持つ各種シラン化合物等を使用できる。重合性化合物ａに対する反応性を有する基としては、重合性化合物ａに付加反応性、縮合反応性等の反応性を有する基であれば特に限定されず、アミノ基、チオール基、エポキシ基等が挙げられる。なかでも、アミノ基が好ましい。
【００６４】
上記シラン化合物ｄの好適例としては、下記式（７）で表される化合物が挙げられる。
【００６５】
【化１２】
0006371165.tif 000013
（式（７）中、Ｒ７１及びＲ７２は、同一又は異なって、直鎖状又は分岐鎖状の炭素数１〜５のアルキレン基を表す。Ｒ７３〜Ｒ７５は、同一又は異なって、ハロゲン原子、ヒドロキシ基、直鎖状若しくは分岐鎖状の炭素数１〜３のアルキル基、又は直鎖状若しくは分岐鎖状の炭素数１〜３のアルコキシ基である。ただし、Ｒ７３〜Ｒ７５の少なくとも１つは、ハロゲン原子、ヒドロキシ基、又は、直鎖状若しくは分岐鎖状の炭素数１〜３のアルコキシ基である。）
【００６６】
式（７）において、Ｒ７１及びＲ７２としては、式（１）のＲ１２と同様のものが挙げられ、同様のものが好ましい。Ｒ７３〜Ｒ７５としては、同一又は異なって、式（１）のＲ１３〜Ｒ１５と同様のものが挙げられ、同様のものが好ましい。
【００６７】
式（７）で表される化合物としては、例えば、Ｎ−（２−アミノエチル）３−アミノプロピルトリメトキシシラン、Ｎ−（２−アミノエチル）３−アミノプロピルトリエトキシシランが挙げられ、なかでも、Ｎ−（２−アミノエチル）３−アミノプロピルトリメトキシシランが好ましい。これにより、本発明の効果がより良好に得られる。
【００６８】
上記共重合体ｃに上記シラン化合物ｄを反応させる方法は、従来公知の方法を適宜採用できる。例えば、上記共重合体ｃと上記シラン化合物ｄとをメタノール等の有機溶媒に溶解させ、撹拌しながら反応させる方法などが挙げられ、これにより付加、縮合等の反応が進行し、重合体ｅが得られる。なお、温度、圧力、反応時間等も特に限定されず、従来公知の方法を適用できる。
【００６９】
本発明における金属医療用具としては、例えば、ガイドワイヤー、ステント、針、スタイレット、金属管などが挙げられる。特にガイドワイヤーである場合に、潤滑性の付与、表面の潤滑層の耐久性向上、摺動性の低下抑制効果が最も有効に働くため、体腔や組織内での挿入性、押し込み性、摺動性やそれらの持続性が向上し、本発明の効果が特に顕著に発揮されることとなる。このように、本発明における金属医療用具が、ガイドワイヤーであることもまた、本発明の好適な実施形態の１つである。他方、特にステントである場合に、低タンパク質吸着性及び低細胞吸着性の付与、表面の潤滑層の耐久性向上、低タンパク質吸着性及び低細胞吸着性の低下抑制効果が最も有効に働くため、長期間体内に留置する間に潤滑層が流れて取れていくのを防ぎ、ステント表面にタンパク質や細胞が付着するのを妨げる効果が持続し、本発明の効果が特に顕著に発揮されることとなる。このように、本発明における金属医療用具が、ステントであることもまた、本発明の好適な実施形態の１つである。
【００７０】
本発明における金属医療用具の材料としては、例えば、ステンレス、ニッケル−チタン合金、鉄、チタン、アルミニウム、スズ、亜鉛−タングステン合金などの金属が挙げられるが、中でも、金属医療用具の表面と潤滑層との結合性の観点から、ステンレス、ニッケル−チタン合金が好ましい。すなわち、本発明における金属医療用具が、ステンレス、又は、ニッケル−チタン合金の芯線を含むこともまた、本発明の好適な実施形態の１つである。
【００７１】
本発明の金属医療用具は、例えば、金属医療用具の表面を上記共重合体Ｃ又は重合体ｅで処理することにより製造することができる。このように、金属医療用具の表面を、上記共重合体Ｃ又は重合体ｅで処理することによって、上記共重合体Ｃ又は重合体ｅの加水分解反応や、上記共重合体Ｃ又は重合体ｅと金属医療用具の表面に存在する水酸基との間での脱水、脱酸縮合反応などが進行し、金属医療用具の表面に存在する水酸基と上記共重合体Ｃ又は重合体ｅとの間が化学結合により結合され、これにより、金属医療用具の表面に潤滑性、低タンパク質吸着性及び低細胞吸着性が付与され、更にその表面の潤滑層の耐久性が向上して、金属医療用具の摺動性の低下、低タンパク質吸着性及び低細胞吸着性の低下も抑制されることとなる。
すなわち、本発明の金属医療用具は、金属医療用具の表面を、上記共重合体Ｃ又は重合体ｅで処理する工程を含む製造方法等で作製できる。
【００７２】
本発明の金属医療用具は、上記共重合体Ｃ又は重合体ｅにより処理された表面を少なくとも潤滑性、低タンパク質吸着性及び低細胞吸着性の必要とされる箇所に有していればよいが、表面全体が上記共重合体Ｃ又は重合体ｅにより処理されたものであってもよい。
【００７３】
上記金属医療用具の表面を上記共重合体Ｃ又は重合体ｅで処理する方法としては、例えば、上記共重合体Ｃ又は重合体ｅを溶媒と混合して溶液を調製し、当該溶液を金属医療用具に塗布する方法、噴霧（吹き付け）する方法、当該溶液に金属医療用具を浸漬する方法などが挙げられる。なお、上記塗布方法、噴霧方法、浸漬方法は、通常行われる方法と同様にして行うことができる。
【００７４】
上記溶液を調製するための溶媒としては、上述のそれぞれの処理方法において通常用いられる溶媒を使用することができ、例えば、水、パーフルオロヘキサン、酸性水、メタノール、エタノール、水とメタノールやエタノールとの混合液などが用いられる。特に、上記共重合体Ｃ又は重合体ｅが、ポリオキシアルキレン基、金属塩含有親水性基、ハロゲン塩含有親水性基、又は、双極性イオン基を有する場合には、水、酸性水、メタノール、エタノール、水とメタノールやエタノールとの混合液が好適に用いられ、上記共重合体Ｃ又は重合体ｅが、フッ素含有疎水性基を有する場合には、パーフルオロヘキサンが好適に用いられる。
【００７５】
上記溶液の濃度としては、上記共重合体Ｃ又は重合体ｅによる処理方法、処理に用いる溶液の種類等に応じて適宜設定することができる。
【００７６】
上記溶液のｐＨは、５以下であることが好ましい。金属医療用具の表面を処理する上記共重合体Ｃ又は重合体ｅの溶液のｐＨを５以下とすることによって、加水分解が促進され、金属医療用具の表面に存在する水酸基と上記共重合体Ｃ又は重合体ｅとの間で、より強固な化学結合が形成される。該ｐＨとしてより好ましくは４以下である。また、１以上であることが好ましく、２以上であることがより好ましい。
【００７７】
なお、上記ｐＨの調製方法は特に制限されず、酸又はアルカリを添加するなど、従来公知の方法で行うことができる。当該ｐＨ調整に使用できる酸としては、硫酸、硝酸、塩酸などの無機酸、酢酸などの有機酸等が挙げられ、アルカリとしては、アンモニア水、水酸化ナトリウム、水酸化カリウム等が挙げられる。
【００７８】
上記製造方法においては、必要に応じて、上記処理工程の前に金属医療用具を、アセトン、エタノール等を用いて洗浄し、乾燥させてから、上記処理工程に供してもよい。なお、乾燥時間、乾燥温度は、通常行われる温度、時間で適宜設定することができる。
【００７９】
上記製造方法においては、上記処理工程の後、得られた表面処理金属医療用具を、必要に応じて、水、アセトン、エタノール等を用いて洗浄、乾燥してもよい。なお、乾燥温度、乾燥時間は、通常行われる温度、時間で適宜設定することができる。
【００８０】
上記製造方法は、更に、上記処理工程で得られた表面処理金属医療用具を、湿度５０％以上の条件下に保持する工程を含むことが好ましい。上述の共重合体Ｃ又は重合体ｅで表面処理された表面処理金属医療用具を、湿度５０％以上の環境下に保持することによって、上記共重合体Ｃ又は重合体ｅの加水分解反応や、上記共重合体Ｃ又は重合体ｅと金属医療用具の表面に存在する水酸基との間での脱水、脱酸縮合反応などがより進行し、金属医療用具の表面に存在する水酸基と上記共重合体Ｃ又は重合体ｅとの間の化学結合がより強固となるため、金属医療用具表面の潤滑層の耐久性が更に向上して、本発明の金属医療用具における摺動性の低下、低タンパク質吸着性及び低細胞吸着性の低下をより抑制することができる。上記表面処理金属医療用具を保持する湿度としては、６０％以上がより好ましく、８０％以上が更に好ましい。上限については特に制限されないが、例えば、１００％であることが好ましい。
【００８１】
上記保持工程における湿度５０％以上の条件下に保持する時間、温度としては、金属医療用具の表面に存在する水酸基と上記共重合体Ｃ又は重合体ｅとの間の化学結合がより強固となって、本発明の金属医療用具における摺動性の低下、低タンパク質吸着性及び低細胞吸着性の低下がより抑制されるように適宜設定することができるが、例えば、０．５〜６０時間保持することが好ましく、また、２０〜６０℃で保持することが好ましい。
【実施例】
【００８２】
以下、実施例に基づいて本発明を具体的に説明するが、本発明はこれらのみに限定されるものではない。
【００８３】
（実施例１）
３−アクリロキシプロピルトリメトキシシラン０．０８２ｇ、ＳＰＭＫ（３−スルホプロピルメタクリレート・カリウム塩）０．８６ｇとベンゾフェノン０．２ｍｇを１０ｍｌのメタノールに溶かした。これをガラス容器に入れ、ふたをした。アルゴンで３０分間置換したのち、３６５ｎｍの波長をもつＬＥＤ−ＵＶを９０分間照射して、重合体を得た。これを回収して乾燥した。
ＳＵＳ製のガイドワイヤー（芯線）をアセトンで洗浄し、乾燥した。前記重合体の回収物を水に溶かした（５ｗｔ％水溶液）。この水溶液中に前記洗浄したガイドワイヤーを浸漬して、引き揚げた。これを高湿下（湿度９０％）で２４時間放置して反応させた。そののち水で洗浄して乾燥し、表面処理ガイドワイヤーを得た。
【００８４】
（実施例２）
ＳＰＭＫに代えて、ＭＴＡＣ（２−（メタクリロイルオキシ）エチルトリメチルアンモニウム・塩素塩）を用いたこと以外は、実施例１と同様にして、表面処理ガイドワイヤーを得た。
【００８５】
（実施例３）
ＳＰＭＫに代えて、［２−（メタクリロイルオキシ）エチル］ジメチル−（３−スルホプロピル）アンモニウムヒドロキシドを用いたこと以外は、実施例１と同様にして、表面処理ガイドワイヤーを得た。
【００８６】
（実施例４）
３−アクリロキシプロピルトリメトキシシランに代えて、３−メタクリロキシプロピルトリメトキシシランを用いたこと以外は、実施例１と同様にして、表面処理ガイドワイヤーを得た。
【００８７】
（実施例５）
ＳＵＳ製のガイドワイヤーに代えて、ニッケル−チタン合金製のガイドワイヤーを用いたこと以外は、実施例１と同様にして、表面処理ガイドワイヤーを得た。
【００８８】
（実施例６）
前記重合体の回収物を５ｗｔ％酢酸水溶液（ｐＨ３）にして、この水溶液中に前記洗浄したガイドワイヤーを浸漬して、引き上げ、高湿下（９０％）で１時間放置して反応させたこと以外は実施例１と同様にして、表面処理ガイドワイヤーを得た。
【００８９】
（実施例７）
メタクリル酸グリシジル０．０８２ｇとＳＰＭＫ０．８６ｇとベンゾフェノン０．２ｍｇを１０ｍｌのエタノールに溶かした。これをガラス容器に入れ、ふたをした。アルゴンで３０分間置換したのち、３６５ｎｍの波長をもつＬＥＤ−ＵＶを９０分間照射して、重合体を得た。これを回収して乾燥した。
前記回収物０．４２ｇをメタノール１０ｍｌに溶かし、Ｎ−（２−アミノエチル）−３−アミノプロピルトリメトキシシラン０．０２ｇを添加して、４０℃で撹拌しながら２４時間反応させた。これを回収して乾燥した。
ＳＵＳ製のガイドワイヤー（芯線）をアセトンで洗浄し、乾燥した。前記回収物を水に溶かした（５ｗｔ％水溶液）。この水溶液中に前記洗浄したガイドワイヤーを浸漬して、引き揚げた。これを高湿下（湿度９０％）で２４時間放置して反応させた。そののち水で洗浄して乾燥し、表面処理ガイドワイヤーを得た。
【００９０】
（実施例８）
ＳＰＭＫに代えて、ＭＴＡＣを用いたこと以外は、実施例７と同様にして、表面処理ガイドワイヤーを得た。
【００９１】
（実施例９）
ＳＰＭＫに代えて、［２−（メタクリロイルオキシ）エチル］ジメチル−（３−スルホプロピル）アンモニウムヒドロキシドを用いたこと以外は、実施例７と同様にして、表面処理ガイドワイヤーを得た。
【００９２】
（実施例１０）
前記回収物を５ｗｔ％酢酸水溶液（ｐＨ３）にして、この水溶液中に前記洗浄したガイドワイヤーを浸漬して、引き上げ、高湿下（９０％）で１時間放置して反応させたこと以外は実施例７と同様にして、表面処理ガイドワイヤーを得た。
【００９３】
（比較例１）
ＳＵＳ製のガイドワイヤー（芯線）をアセトンで洗浄し、乾燥しただけのものを下記する摺動性評価に供した。
【００９４】
（比較例２）
ニッケル−チタン合金製のガイドワイヤー（芯線）をアセトンで洗浄し、乾燥しただけのものを下記する摺動性評価に供した。
【００９５】
＜摺動性評価＞
表面処理ガイドワイヤー又はガイドワイヤーに水をつけて手で擦り摺動性を評価した。
評価の結果、比較例１、２のガイドワイヤーに比べ、実施例１〜１０の表面処理ガイドワイヤーはつるつる感があり、摺動性が向上していた。また、１００回擦ってもつるつる感に変化はなかった。
【００９６】
＜低タンパク質吸着性、低細胞吸着性＞
また、ポリオキシアルキレン基がタンパク質や細胞の吸着量が少ないこと、金属塩含有水酸基、ハロゲン塩含有親水性基、双極性イオン基がポリアルキル基よりも更にタンパク質や細胞の吸着量が少ないことが知られており、実施例のサンプルもタンパク質や細胞の吸着量が少なかった。